(57)【要約】  本発明は、貯蔵装置を提供する。本発明に従う貯蔵装置は、（ａ）第１端部及び第２端部を有するスリーブと、（ｂ）０．９００〜０．９１０ｇ／ｃｍ３の範囲内の密度及び５ｇ／１０分未満の範囲内のメルトインデックス（Ｉ２）を有する少なくとも７０重量％の超線形低密度ポリエチレン、０．９２０〜０．９２５ｇ／ｃｍ３の範囲内の密度及び５ｇ／１０分未満の範囲内のメルトインデックス（Ｉ２）を有する最大３０重量％の低密度ポリエチレン、並びに１つ以上の添加剤を含む、保護ジャケットと、を備える。【選択図】なし【特許請求の範囲】
【請求項１】
貯蔵装置であって、
第１端部及び第２端部を有するスリーブと、
０．９００〜０．９１０ｇ／ｃｍ３の範囲内の密度及び５ｇ／１０分未満の範囲内のメルトインデックス（Ｉ２）を有する少なくとも７０重量％の超線形低密度ポリエチレン、０．９２０〜０．９２５ｇ／ｃｍ３の範囲内の密度及び５ｇ／１０分未満の範囲内のメルトインデックス（Ｉ２）を有する最大３０重量％の低密度ポリエチレン、並びに１つ以上の添加剤を含む、保護ジャケットと、を備える、貯蔵装置。
【請求項２】
前記スレーブが、（ａ）０．９１７〜０．９３０ｇ／ｃｍ３の範囲内の密度及び５ｇ／１０分未満の範囲内のメルトインデックス（Ｉ２）を有する少なくとも７０重量％の線形低密度ポリエチレン、０．９２０〜０．９２５ｇ／ｃｍ３の範囲内の密度及び５ｇ／１０分未満の範囲内のメルトインデックス（Ｉ２）を有する最大３０重量％の低密度ポリエチレン、並びに１つ以上の添加剤を含む、少なくとも１つの外部層と、（ｂ）０．９１７〜０．９３０ｇ／ｃｍ３の範囲内の密度及び５ｇ／１０分未満の範囲内のメルトインデックス（Ｉ２）を有する少なくとも７０重量％の線形低密度ポリエチレン、０．９２０〜０．９２５ｇ／ｃｍ３の範囲内の密度及び５ｇ／１０分未満の範囲内のメルトインデックス（Ｉ２）を有する少なくとも３０重量％の低密度ポリエチレン、並びに任意に１つ以上の添加剤を含む、少なくとも１つのコア層と、（ｃ）０．９１７〜０．９３０ｇ／ｃｍ３の範囲内の密度及び５ｇ／１０分未満の範囲内のメルトインデックス（Ｉ２）を有する少なくとも７０重量％の線形低密度ポリエチレン、０．９２０〜０．９２５ｇ／ｃｍ３の範囲内の密度及び５ｇ／１０分未満の範囲内のメルトインデックス（Ｉ２）を有する最大３０重量％の低密度ポリエチレン、並びにもう１つの添加剤を含む、少なくとも１つの内部層と、を含む、請求項１に記載の貯蔵装置。
【請求項３】
前記保護ジャケットが、５０〜１００μｍの範囲内の厚さを有する、請求項１に記載の貯蔵装置。
【請求項４】
前記貯蔵装置が、２００〜５００μｍの範囲内の厚さを有し、以下の：（ａ）ＡＳＴＭ  Ｄ５７４８に従って測定される、８〜１６Ｊ／ｍ３の範囲内の貫入抵抗を有すること、（ｂ）ＡＳＴＭ  Ｄ１７０９に従って測定される、１１００〜１６００ｇの範囲内の落槍衝撃抵抗、の１つ以上により特徴付けられる、請求項１に記載の貯蔵装置。
【発明の詳細な説明】
【技術分野】
【０００１】
本発明は、貯蔵装置に関する。
【背景技術】
【０００２】
穀物貯蔵のためのサイロ袋の使用は、一般的に知られている。かかるサイロ袋は典型的に、直径約４〜１２フィートの重いポリマー含有管状装置であり、貯蔵される材料の量についての必要に応じて様々な長さ、例えば６０メートル、７５メートル、及び１００メートルのものである。それらは典型的に、その目的のために作製された機械を用いて包装され、両端で密閉される。この袋は多くの場合、ちぎられながら、区画毎に捨てられる。かかるサイロ袋はほとんど資本投資を必要とせず、生育または収穫条件がより空間を必要とする場合、一時的な手段として使用することができるか、または代替では、貯蔵設備を提供するために定期的に使用することができる。
【０００３】
かかるサイロ袋の質の改善における努力にも関わらず、貫入抵抗の改善及び落槍衝撃抵抗の改善などの物理的特性の改善を有するサイロ袋について要求が存在する。
【発明の概要】
【０００４】
本発明は、貯蔵装置を提供する。本発明に従う貯蔵装置は、（ａ）第１端部及び第２端部を有するスリーブと、（ｂ）０．９００〜０．９１０ｇ／ｃｍ３の範囲内の密度及び５ｇ／１０分未満の範囲内のメルトインデックス（Ｉ２）を有する少なくとも７０重量％の超線形低密度ポリエチレン、０．９２０〜０．９２５ｇ／ｃｍ３の範囲内の密度及び５ｇ／１０分未満の範囲内のメルトインデックス（Ｉ２）を有する最大３０重量％の低密度ポリエチレン、並びに１つ以上の添加剤を含む、保護ジャケットと、を備える。
【０００５】
一実施形態では、本発明に従う貯蔵装置は、（ａ）０．９１７〜０．９３０ｇ／ｃｍ３の範囲内の密度及び５ｇ／１０分未満の範囲内のメルトインデックス（Ｉ２）を有する少なくとも７０重量％の線形低密度ポリエチレン、０．９２０〜０．９２５ｇ／ｃｍ３の範囲内の密度及び５ｇ／１０分未満の範囲内のメルトインデックス（Ｉ２）を有する最大３０重量％の低密度ポリエチレン、並びに１つ以上の添加剤を含む、少なくとも１つの外部層と、（ｂ）０．９１７〜０．９３０ｇ／ｃｍ３の範囲内の密度及び５ｇ／１０分未満の範囲内のメルトインデックス（Ｉ２）を有する少なくとも７０重量％の線形低密度ポリエチレン、０．９２０〜０．９２５ｇ／ｃｍ３の範囲内の密度及び５ｇ／１０分未満の範囲内のメルトインデックス（Ｉ２）を有する少なくとも３０重量％の低密度ポリエチレン、並びに任意に１つ以上の添加剤を含む、少なくとも１つのコア層と、（ｃ）０．９１７〜０．９３０ｇ／ｃｍ３の範囲内の密度及び５ｇ／１０分未満の範囲内のメルトインデックス（Ｉ２）を有する少なくとも７０重量％の線形低密度ポリエチレン、０．９２０〜０．９２５ｇ／ｃｍ３の範囲内の密度及び５ｇ／１０分未満の範囲内のメルトインデックス（Ｉ２）を有する最大３０重量％の低密度ポリエチレン、並びにもう１つの添加剤を含む、少なくとも１つの内部層と、を含む、スリーブを備える。
【０００６】
別の実施形態では、本発明の貯蔵装置は、５０〜１００μｍの範囲内の厚さを有する保護ジャケットを備える。
【０００７】
別の実施形態では、スリーブ及び保護ジャケットを含む本発明の貯蔵装置は、２００〜５００μｍの範囲内の厚さを有し、以下の：（ａ）ＡＳＴＭ  Ｄ５７４８に従って測定される、８〜１６Ｊ／ｍ３の範囲内の貫入抵抗を有すること、（ｂ）ＡＳＴＭ  Ｄ１７０９に従って測定される、１１００〜１６００ｇの範囲内の落槍衝撃抵抗、の１つ以上により特徴付けられる。
【発明を実施するための形態】
【０００８】
本発明は、貯蔵装置を提供する。本発明に従う貯蔵装置は、（ａ）第１端部及び第２端部を有するスリーブと、（ｂ）０．９００〜０．９１０ｇ／ｃｍ３の範囲内の密度及び５ｇ／１０分未満の範囲内のメルトインデックス（Ｉ２）を有する少なくとも７０重量％の超線形低密度ポリエチレン、０．９２０〜０．９２５ｇ／ｃｍ３の範囲内の密度及び５ｇ／１０分未満の範囲内のメルトインデックス（Ｉ２）を有する最大３０重量％の低密度ポリエチレン、並びに１つ以上の添加剤を含む、保護ジャケットと、を備える。
【０００９】
スリーブは、第１端部及び第２端部、並びに任意に第１端部及び／または第２端部を閉鎖及び／または密閉するための手段を有する。閉鎖及び／または密閉のための手段として、非限定的に、バックル、フック、鉗子、ひも、クリップ、留め金、スナップ、ボルト、棒、締めひも、ベルクロ、ピン、びょう、リベット、タック、ねじ、結合剤、溶接、ジッパー、ロープ、ケーブル、針金、鎖、ハーネス、ストラップ、掛け金、Ｕ字くぎ、及びラチェットを含む任意の締結装置が挙げられるが、これに限定されない。
【００１０】
スリーブは、ポリマー含有組成物、例えばポリエチレン及び／またはポリプロピレンなどの任意の材料から作製することができる。一実施形態では、スリーブは、線形低密度ポリエチレン及び低密度ポリエチレンの配合物を含む。一実施形態では、スリーブは、（ａ）０．９１７〜０．９３０ｇ／ｃｍ３の範囲内の密度及び５ｇ／１０分未満の範囲内のメルトインデックス（Ｉ２）を有する少なくとも７０重量％の線形低密度ポリエチレン、０．９２０〜０．９２５ｇ／ｃｍ３の範囲内の密度及び５ｇ／１０分未満の範囲内のメルトインデックス（Ｉ２）を有する最大３０重量％の低密度ポリエチレン、並びに１つ以上の添加剤を含む、少なくとも１つの外部層と、（ｂ）０．９１７〜０．９３０ｇ／ｃｍ３の範囲内の密度及び５ｇ／１０分未満の範囲内のメルトインデックス（Ｉ２）を有する少なくとも７０重量％の線形低密度ポリエチレン、０．９２０〜０．９２５ｇ／ｃｍ３の範囲内の密度及び５ｇ／１０分未満の範囲内のメルトインデックス（Ｉ２）を有する少なくとも３０重量％の低密度ポリエチレン、並びに任意に１つ以上の添加剤を含む、少なくとも１つのコア層と、（ｃ）０．９１７〜０．９３０ｇ／ｃｍ３の範囲内の密度及び５ｇ／１０分未満の範囲内のメルトインデックス（Ｉ２）を有する少なくとも７０重量％の線形低密度ポリエチレン、０．９２０〜０．９２５ｇ／ｃｍ３の範囲内の密度及び５ｇ／１０分未満の範囲内のメルトインデックス（Ｉ２）を有する最大３０重量％の低密度ポリエチレン、並びにもう１つの添加剤を含む、少なくとも１つの内部層と、を含む。
【００１１】
様々なスリーブ層は、各々更に、１つ以上の追加の添加剤を含んでよい。かかる添加剤として、１つ以上の核化剤、１つ以上の帯電防止剤、１つ以上の色増強剤、１つ以上の染料、１つ以上の潤滑剤、１つ以上の充填剤、１つ以上の顔料、１つ以上の一次酸化防止剤、１つ以上の二次酸化防止剤、１つ以上の加工助剤、１つ以上のＵＶ安定化剤、及び／またはこれらの組み合わせが挙げられるが、これらに限定されない。各層は、任意の量のかかる添加剤を含んでよい。各スリーブ層は、かかる各スリーブ層の総重量に基づいて、合計約０〜約１０重量％のかかる添加剤を含んでよい。
【００１２】
スリーブは、単層構造または多層構造であってよい。一実施形態では、スリーブは３層またはそれ以上を有する。スリーブは、追加の構造統合性及び／または境界特性を提供するための追加の層を有することができる。かかる追加の層は、ポリエチレン及びポリプロピレンなどのポリオレフィンを含むがこれに限定されないポリマー材料、紙、金属などを含んでよい。スリーブは、当業者に既知の任意の従来法により作製することができる。かかる方法として、インフレーションフィルム加工が挙げられるが、これに限定されない。
【００１３】
スリーブは、様々な貯蔵適用に好適な任意の長さを有してよい。例えば、スリーブは、５００ｍ未満、例えば３００ｍ未満、または代替では２００ｍ未満、または代替では１００ｍ未満、または代替では４０〜６０ｍの範囲内の長さを有してよい。スリーブは、様々な貯蔵適用に好適な任意の直径を有してよい。スリーブは、５ｍ未満、例えば３ｍ未満、または代替では２ｍ未満、または代替では１ｍ未満の範囲内の直径を有してよい。スリーブは、楕円形、円形、半円形、長方形、及び／または三角形を含むが、これらに限定されない任意の断面周囲を有してよい。スリーブは、スリーブの長さに沿って均一な直径を有してよく、または代替ではスリーブは、１つの端部から他方の端部へ先細になっていてもよい。スリーブは、管状形状、楕円形状、円筒形状、円錐形状、及び／または錐状形状を有してよい。スリーブは更に、２つ以上の区画に仕切ることができ、各区画は、バックル、フック、鉗子、ひも、クリップ、留め金、スナップ、ボルト、棒、締めひも、ベルクロ、ピン、びょう、リベット、タック、ねじ、結合剤、溶接、ジッパー、ロープ、ケーブル、針金、鎖、ハーネス、ストラップ、掛け金、Ｕ字くぎ、及びラチェットなどの任意の締結装置を含むがこれに限定されない、閉鎖及び／または密閉のための様々な手段により互いに分離して維持することができる。
【００１４】
本発明の貯蔵装置は更に、保護ジャケットを備える。保護ジャケットは、第１端部及び第２端部、並びに第１端部及び／または第２端部を閉鎖及び／または密閉するための任意の手段を有する。閉鎖及び／または密閉のための手段として、非限定的に、バックル、フック、鉗子、ひも、クリップ、留め金、スナップ、ボルト、棒、締めひも、ベルクロ、ピン、びょう、リベット、タック、ねじ、結合剤、溶接、ジッパー、ロープ、ケーブル、針金、鎖、ハーネス、ストラップ、掛け金、Ｕ字くぎ、及びラチェットを含む任意の締結装置が挙げられるが、これに限定されない。
【００１５】
保護ジャケットは、超線形低密度ポリエチレン、低密度ポリエチレン、及び１つ以上の添加剤を含む。一実施形態では、保護ジャケットは、０．９００〜０．９１０ｇ／ｃｍ３の範囲内の密度及び５ｇ／１０分未満、例えば０．１〜４ｇ／１０分の範囲内のメルトインデックス（Ｉ２）を有する少なくとも７０重量％、例えば７０〜９５重量％の超線形低密度ポリエチレンと、０．９２０〜０．９２５ｇ／ｃｍ３の範囲内の密度及び５ｇ／１０分未満、例えば０．１〜４ｇ／１０分の範囲内のメルトインデックス（Ｉ２）を有する最大３０重量％、例えば５〜３０重量％の低密度ポリエチレンと、１つ以上の添加剤と、を含む。かかる添加剤として、１つ以上の核化剤、１つ以上の帯電防止剤、１つ以上の色増強剤、１つ以上の染料、１つ以上の潤滑剤、１つ以上の充填剤、１つ以上の顔料、１つ以上の一次酸化防止剤、１つ以上の二次酸化防止剤、１つ以上の加工助剤、１つ以上のＵＶ安定化剤、及び／またはこれらの組み合わせが挙げられるが、これらに限定されない。各層は、任意の量のかかる添加剤を含んでよい。各保護ジャケット層は、かかる各保護ジャケット層の総重量に基づいて、合計約０〜約１０重量％のかかる添加剤を含んでよい。
【００１６】
保護ジャケットは、単層構造または多層構造であってよい。一実施形態では、保護ジャケットは、２層またはそれ以上を有する。保護ジャケットは、追加の構造統合性及び／または境界特性を提供するための追加の層を有することができる。かかる追加の層は、ポリエチレン及び／またはポリプロピレンなどのポリオレフィンを含むがこれに限定されないポリマー材料、紙、金属などを含んでよい。保護ジャケットは、当業者に既知の任意の従来法により作製することができる。かかる方法として、インフレーションフィルム加工が挙げられるが、これに限定されない。
【００１７】
保護ジャケットは、様々な貯蔵適用に好適な任意の長さを有してよい。典型的に、保護ジャケットは、スリーブと相補的なサイズを有する。例えば、保護ジャケットは、５００ｍ未満、例えば３００ｍ未満、または代替では２００ｍ未満、または代替では１００ｍ未満、または代替では４０〜６０ｍの範囲内の長さを有してよい。保護ジャケットは、様々な貯蔵適用に好適な任意の直径を有してよい。保護ジャケットは、５ｍ未満、例えば３ｍ未満、または代替では２ｍ未満、または代替では１ｍ未満の範囲内の直径を有してよい。保護ジャケットは、楕円形、円形、半円形、長方形、及び／または三角形を含むが、これらに限定されない任意の断面周囲を有してよい。保護ジャケットは、スリーブの長さに沿って均一な直径を有してよく、または代替では保護ジャケットは、１つの端部から他方の端部へ先細になっていてもよい。保護ジャケットは、管状形状、楕円形状、円筒形状、円錐形状、及び／または錐状形状を有してよい。保護ジャケットは更に、２つ以上の区画に仕切ることができ、各区画は、バックル、フック、鉗子、ひも、クリップ、留め金、スナップ、ボルト、棒、締めひも、ベルクロ、ピン、びょう、リベット、タック、ねじ、結合剤、溶接、ジッパー、ロープ、ケーブル、針金、鎖、ハーネス、ストラップ、掛け金、Ｕ字くぎ、及びラチェットなどの任意の締結装置を含むがこれに限定されない、閉鎖及び／または密閉のための様々な手段により互いに分離して維持することができる。
【００１８】
保護ジャケットは、任意の厚さを有してよく、例えば、保護ジャケットは、５０〜１００μｍの範囲内の厚さを有してよい。
【００１９】
スリーブ及び保護ジャケットを含む、本発明の貯蔵装置は、最大５００μｍ、例えば２００〜４００μｍ、または代替では２２５〜３００μｍの範囲内の厚さを有してよく、以下の：（ａ）ＡＳＴＭ  Ｄ５７４８に従って測定される、８〜１６Ｊ／ｍ３の範囲内の貫入抵抗を有すること、及び／または（ｂ）ＡＳＴＭ  Ｄ１７０９に従って測定される、１１００〜１６００ｇの範囲内の落槍衝撃抵抗、の１つ以上により特徴付けることができる。
【００２０】
一実施形態では、保護ジャケット及びスリーブは、相補的な形状及び／またはサイズがスリーブの露出された部分の被覆を容易にする限り、相補的な形状及び／またはサイズを有する。
【００２１】
スリーブ及び保護ジャケットは、２つの恒久的に統合された構成要素として本発明の貯蔵装置に組み立てることができ、または代替では、スリーブ及び保護ジャケットは、別々の構成要素として貯蔵装置に組み立てることができる。あるいは、スリーブ及び保護ジャケットは、例えばインフレーションフィルム加工により、１つの多層構造として作製することができる。一実施形態では、スリーブ及び保護ジャケットを貯蔵装置に組み立て、その後、標的製品で充填する。別の代替の実施形態では、スリーブを標的製品で充填し、その後、保護ジャケットにより被覆する。
【００２２】
貯蔵装置は、当業者に既知の任意の手段により充填することができる。例えば、穀物袋詰め機などの機械装置により、貯蔵装置に標的製品を充填することができる。
【００２３】
一実施形態では、各々第１及び第２端部を有するスリーブ及び保護ジャケットを備える貯蔵装置が提供され、各スリーブ及び保護ジャケットの１つの端部、例えば第２端部は密閉され、機械装置は開放端部、例えば第１端部を介して貯蔵装置内に標的製品を前進させる。その結果、貯蔵装置は徐々に標的製品で充填され、続いて各スリーブ及び保護ジャケットの開放端部、例えば第１端部は密閉されるであろう。
【実施例】
【００２４】
以下の実施例は本発明を例示するが、本発明の範囲を限定するとは意図されない。本発明の実施例は、本発明の貯蔵装置が物理的特性の改善を提供することを示す。
【００２５】
処方成分：
線形低密度ポリエチレン１（ＬＬＤＰＥ１）は、約０．９１９ｇ／ｃｍ３の密度及び約０．９５ｇ／１０分のメルトインデックス（Ｉ２）を有するエチレンオクタンコポリマーであり、Ｔｈｅ  Ｄｏｗ  Ｃｈｅｍｉｃａｌ  ＣｏｍｐａｎｙからＤＯＷＬＥＸ（商標）ＴＧ２０８５Ｂの商品名で市販されている。
【００２６】
低密度ポリエチレン１（ＬＤＰＥ１）は、約０．９２１ｇ／ｃｍ３の密度及び約０．２５ｇ／１０分のメルトインデックス（Ｉ２）を有するエチレンポリマーであり、Ｔｈｅ  Ｄｏｗ  Ｃｈｅｍｉｃａｌ  ＣｏｍｐａｎｙからＤＯＷ（商標）ＬＤＰＥ１３２ｉの商品名で市販されている。
【００２７】
低密度ポリエチレン２（ＬＤＰＥ２）は、約０．９２１ｇ／ｃｍ３の密度及び約０．３０ｇ／１０分のメルトインデックス（Ｉ２）を有するエチレンポリマーであり、Ｔｈｅ  Ｄｏｗ  Ｃｈｅｍｉｃａｌ  ＣｏｍｐａｎｙからＤＯＷ（商標）ＬＤＰＥ２０４Ｍの商品名で市販されている。
【００２８】
超低密度ポリエチレン１（ＵＬＤＰＥ１）は、約０．９０５ｇ／ｃｍ３の密度及び約０．８０ｇ／１０分のメルトインデックス（Ｉ２）を有するエチレンポリマーであり、Ｔｈｅ  Ｄｏｗ  Ｃｈｅｍｉｃａｌ  ＣｏｍｐａｎｙからＡＴＴＡＮＥ（商標）４２０３Ｇの商品名で市販されている。
【００２９】
比較例１は、インフレーションフィルム加工により表２Ｂで報告される条件に従って、表１で報告される処方成分に基づいて調製される多層構造である。比較例１を、その物理的特性について試験し、その結果を表２Ａ及び３で報告する。
【００３０】
発明実施例１は、スリーブ及び保護ジャケットを備える。スリーブは、インフレーションフィルム加工により表２Ｂで報告される条件に従って、表１で報告される処方成分に基づいて調製される多層構造である。また、保護ジャケットは、インフレーションフィルム加工により表２Ｃで報告される条件に従って、表１で報告される処方成分に基づいて調製される多層構造である。発明実施例１を、その物理的特性について試験し、その結果を表２Ａ及び３で報告する。
【００３１】
【表１】
2016536226.tif 000002
【００３２】
【表２Ａ】
2016536226.tif 000003
【００３３】
【表２Ｂ】
2016536226.tif 000004
【００３４】
【表２Ｃ】
2016536226.tif 000005
【００３５】
【表３】
2016536226.tif 000006
【００３６】
試験方法
試験方法は以下のものを含む。
【００３７】
メルトインデックス
メルトインデックスＩ２を、ＡＳＴＭ  Ｄ−１２３８に従って、１９０℃及び２．１６ｋｇ負荷で測定し、ｇ／１０分で報告する。
【００３８】
密度
密度測定のための試料を、ＡＳＴＭ  Ｄ４７０３に従って調製した。ＡＳＴＭ  Ｄ７９２、方法Ｂを用いて試料押圧の１時間以内に測定を行い、ｇ／ｃｍ３で報告した。
【００３９】
落槍衝撃強度
落槍衝撃強度を、ＡＳＴＭ  Ｄ−１７０９、方法Ａに従って測定した。
【００４０】
貫入強度
貫入強度を、Ｉｎｓｔｒｏｎ  Ｍｏｄｅｌ４２０１上でＳｉｎｔｅｃｈ  Ｔｅｓｔｗｏｒｋｓソフトウェアヴァージョン３．１０で測定する。標本サイズは６インチ×６インチであり、平均貫入値を決定するために４測定を行う。フィルムを、ＡＳＴＭ制御研究室内でフィルム生成後４０時間及び少なくとも２４時間、調節する。１００ｌｂロードセルを丸形標本ホルダ１２．５６インチ平方と共に使用する。貫入プローブは１／２インチ直径の研磨したステンレススチールボールであり、７．５インチの最大移動距離を有する。ゲージ長はなく、プローブは可能な限り標本に近いが、接触はしていない。使用するクロスヘッド速度は１０インチ／分である。厚さは標本の中央で測定する。貫入を決定するために、フィルムの厚さ、距離、移動したクロスヘッド、及びピークロードをソフトウェアにより使用する。貫入プローブは、各標本後に「キムワイプ」を用いて清掃する。
【００４１】
本発明は、その趣旨及び本質的な属性から逸脱することなく、他の形態で実施することができ、したがって、本発明の範囲を示す時、参照は、上記明細書よりむしろ、付属の特許請求の範囲についてなされるべきである。
【国際調査報告】
2016536226.tif 000007
2016536226.tif 000008